라미 네이트 공정 의 조건 은 , 특별히 한정 되 는 것 이 아니 지만 , 예 를 들 어 , 압착 온도 ( 라미 네이트 온도 ) 를 바람직 하 게 는 70 ℃ 내지 140 ℃ 로 하 고 , 압착 압력 을 바람직 하 게 는 1 kgf / ㎠ 내지 11 kgf / ㎠( 9 . 8 × 104 N / ㎡ 내지 107 . 9 × 104 N / ㎡), 압착 시간 을 바람직 하 게 는 5 초간 내지 300 초간 으로 하 고 , 공기압 을 20 mmHg ( 26 . 7 hPa ) 이하 로 하 는 감압 하 에서 라미네 이 트 하 는 것 이 바람직 하 다 . 또한 , 라미 네이트 공정 은 , 뱃 치식 이 라도 롤 을 사용 하 는 연속 식 이라도 좋 다 . 진공 라미 네이트 법 은 , 시판 의 진공 라미네 이터 를 사용 해서 수행 할 수 있 다 . 시판 의 진공 라미네 이터 로서 는 , 예 를 들 어 , 닛코 머티 리얼 즈 사 제조 베 큠 어 플리 케 이터 , 메이 키 세사 쿠 쇼 사 제조 진공 가압 식 라미네 이터 , 히타치 인 더스트 리즈 사 제조 롤 식 드라이 코터 , 히타치 AIC 사 제조 진공 라미네 이터 등 을 들 수 있 다 . 이렇게 해서 , 회로 기판 위 에 감광성 수지 조성물 층 이 형성 된다 .